(57)【特許請求の範囲】
【請求項１】
一般式（１）で表されるフタロシアニン化合物。
【化１】
0003980092.tif 000031
〔式（１）中、Ｌは、式（ａ）または式（ｂ）
【化２】
0003980092.tif 000032
（式（ａ）または式（ｂ）中、Ｒ1は、1,3-ジオキソランまたは1,3-ジオキサンを有するペントースまたはヘキソースのアルコキシ基を表し、Ｒ2及びＲ3は、各々独立に、炭素数１〜１５の直鎖または分岐のアルコキシ基、1,3-ジオキソランまたは1,3-ジオキサンを有するペントースまたはヘキソースのアルコキシ基を表し、Ｒ4は水素原子またはハロゲン原子を表す。但し、Ｒ2とＲ3は同時に炭素数１〜１５の直鎖または分岐のアルコキシ基となることはない。）を表し、Ｍは、Ｃｕ，Ｚｎ，Ｃｏ，Ｎｉ，Ｐｄ，ＭｎＯＨ，ＡｌＣｌ，ＦｅＣｌ，ＩｎＣｌ，ＳｎＣｌ2，ＶＯまたはＴｉＯを表す。〕
【請求項２】
基板上に、少なくとも、記録層及び反射層を有する光記録媒体において、記録層中に、請求項１記載のフタロシアニン化合物を含有することを特徴とする光記録媒体。
【請求項３】
記録層中に、一般式（１）で示されるフタロシアニン化合物及び波長６３０ｎｍ未満に吸収極大を有する化合物を含有する請求項２記載の光記録媒体。
【請求項４】
波長６３０ｎｍ未満に吸収極大を有する化合物がアゾ化合物の金属錯体である請求項３記載の光記録媒体。
【請求項５】
波長６２０〜６９０ｎｍの赤色レーザーから選ばれた光に対する基板側から測定した反射率が１５％以上であり、波長６２０〜６９０ｎｍの赤色レーザーで、少なくとも再生可能であることを特徴とする請求項２〜４の何れかに記載の光記録媒体。
【請求項６】
波長６２０〜６９０ｎｍの赤色レーザーから選ばれた光に対する基板側から測定した反射率が１５％以上であり、波長６２０〜６９０ｎｍの赤色レーザーで、記録再生可能であることを特徴とする請求項５記載の光記録媒体。
【請求項７】
波長７７０〜８３０ｎｍの近赤外レーザーから選ばれた光に対する基板側から測定した反射率が６５％以上であり、波長７７０〜８３０ｎｍから選ばれた近赤外レーザーで、少なくとも再生可能であることを特徴とする請求項５または６記載の光記録媒体。
【請求項８】
波長７７０〜８３０ｎｍから選ばれた近赤外レーザーで記録再生可能である請求項７記載の光記録媒体。
【発明の詳細な説明】
【０００１】
【発明の属する技術分野】
本発明は、極性、非極性溶媒に可溶な新規フタロシアニン化合物及び透明基板上に、少なくとも該フタロシアニン化合物を含有する記録層及び反射層を有する光記録媒体で、波長６２０〜６９０ｎｍから選ばれた波長のレーザー光で再生又は記録再生が可能な光記録媒体に関するものであり、更に、７７０〜８３０ｎｍから選ばれた波長のレーザー光で再生または記録再生が出来る記録可能コンパクトディスク（以下ＣＤ−Ｒと称する）に関するものである。
【０００２】
【従来の技術】
色素を記録層とし、且つ、反射率を大きくするため、記録層の上に金属の反射層を設け、更にこの上に保護層を設けた単板型の記録可能な光記録媒体は、例えば、Optical Data Storage 1989,Technical Digest Series Vol.1 45(1989)に開示されている。又、このような媒体の記録層にシアニン色素や本発明に用いられるようなフタロシアニン類に属する色素を用いた媒体は、記録可能コンパクトディスク媒体（以下ＣＤ−Ｒ媒体と称する）として市場に供されている。かかる光記録媒体は、基本的に、基板上に、記録層、反射層、保護層をこの順に形成したものである。この光記録媒体の記録層に半導体レーザー等のレーザー光を高パワーで照射すると、記録層が物理的あるいは化学的変化を起こし、ピットの形で情報を記録する。形成されたピットに低パワーのレーザー光を照射し、反射光を検出することによりピットの情報を再生することが出来る。
【０００３】
ＣＤ−Ｒ媒体はオレンジブック規格に準拠しており、７７０〜８３０ｎｍから選ばれた波長（λ1）の光に対して６５％以上の反射率を有し、且つ、このλ1の光を吸収する。それ故、７８０ｎｍの半導体レーザーで記録することが出来、且つ、７８０ｎｍの半導体レーザーを搭載している市販のＣＤプレーヤーやＣＤ−ＲＯＭプレーヤーで再生出来るという特徴を有する。
【０００４】
一方、現在の光記録媒体は６５０ＭＢの容量しか持たず、デジタル動画のような大容量の情報を記録するには記録時間が１５分以下と短い。また、機器の小型化が進む中で、従来の記録密度では媒体を小型化にすると容量が不足する。
【０００５】
最近、６２０〜６９０ｎｍから選ばれた波長（λ2）の半導体レーザーが開発され、高密度の記録媒及び又は再生が可能となりつつある。この半導体レーザーを用いて、従来の媒体の５〜８倍の記録容量を有する高密度記録媒体や、この高密度記録媒体を再生することができる高密度記録媒体対応のプレーヤーの開発が検討されている。特に、映画をデジタルで２時間以上収録できるシステムはＤＶＤ（degital video disk）として、その再生専用の媒体及び再生専用プレーヤーの上市が目前に迫っている。
【０００６】
この高密度記録媒体の１つとして、従来のＣＤやＣＤ−ＲＯＭ媒体と同じように、基板形成時にピットを形成し、アルミ反射層を設けた再生専用媒体が挙げられる。この再生専用高密度記録媒体は７０％以上の反射率を有する。それ故、この高密度記録媒体を再生できる高密度対応プレーヤーは、７０％以上の高反射率を有する前記再生専用媒体が再生できるように設計されている。そして、例えば、従来のＣＤ，ＣＤ−ＲＯＭやＣＤ−Ｒ等の媒体も、該高密度対応プレーヤーで再生できることが望まれている。
【０００７】
従来のＣＤやＣＤ−ＲＯＭ媒体は再生専用であり、その製法は前記再生専用高密度記録媒体と同じであって、７０％以上の高い反射率を有するので高密度対応プレーヤーでも容易に再生が可能である。
【０００８】
一方、現在市場に供されているＣＤ−Ｒ媒体は確かに７８０ｎｍ前後の光に対する反射率は６５％以上有し、市販のＣＤやＣＤ−ＲＯＭプレーヤーで再生できるが、６２０〜６９０ｎｍから選ばれた波長（λ2）の光で再生しようとした場合、反射率が１０％以下と非常に小さいことが問題となる。また、変調度も小さく、且つ、記録部の反射率が未記録部より大きくなる、いわゆる、low to high記録となり、通常のＣＤ等（high to low記録）とは極性が逆になり好ましくない。更に、記録波形に大きな歪みが観察される。このような数々の欠点のために従来のＣＤ−Ｒ媒体は６２０〜６９０ｎｍから選ばれた波長（λ2）のレーザーを搭載した高密度対応プレーヤーで再生することは困難であった。
【０００９】
例えば、米国特許第５０９０００９号明細書には、色素を含む記録層、反射層、保護層を基板上に順次積層したＣＤ−Ｒ媒体、及びこの媒体の基板と記録層の間や、記録層と反射層の間に、干渉層を設けた媒体が開示されている。そして、ＣＤの規格（レッドブック）を満足するためや、記録を可能とするための記録層の光学定数や膜厚が開示されている。確かにここで開示されている媒体は、ＣＤに用いられている７８０ｎｍの光の一部を吸収すると共に反射率が７０％以上得られ、この波長の光で記録及び再生ができる。しかしながら、６２０〜６９０ｎｍから選ばれた波長（λ2）の光での記録及び／又は再生を目的とはしておらず、該波長の光に対する反射率や記録層の光学定数、更に干渉層の光路長に関しては何も開示されていない。
【００１０】
また、該特許には記録層にインドジカルボシアニン色素を用い、干渉層を有しない媒体、及び無機化合物やポリマーからなる干渉層を有した媒体の実施例が多数開示されている。しかしながら、この記録層にインドジカルボシアニン色素を用いた媒体は、６２０〜６９０ｎｍから選ばれた波長の光に対する反射率が１０％以下であり、且つ、記録部の反射率が未記録部より大きくなるlow to high記録となり好ましくない。
【００１１】
反射率が小さくなる理由は、ＣＤ−Ｒ媒体に用いられる色素は光学特性の波長依存性が大きく、前記したインドジカルボシアニン色素は記録膜で測定すると６００〜７５０ｎｍに非常に大きな吸収を有すると共に、ＣＤ−Ｒ媒体は７８０ｎｍ前後の光に対して反射率が大きくなるように記録層の膜厚や光学定数（屈折率、消衰係数）が設計されているために、６２０〜６９０ｎｍでの反射率が小さくなる。
【００１２】
また、該特許の実施例８や１４には本発明の記録層に用いられるフタロシアニン色素とは異なるt-ブチル置換フタロシアニン色素を記録層とし、ポリマーや無機化合物からなる干渉層を有する媒体が開示されている。しかしながら、これらの媒体は、反射率や変調度はＣＤの規格を満足するが、ＣＤと同じpulse width modulationにより記録された信号を６２０〜６９０ｎｍから選ばれた波長（λ2）に光で再生した場合、再生波形には大きな歪みが観察され、エラーレートやジッターが大きく、高密度対応プレーヤーでは再生できない。
【００１３】
ＥＰ−１９３２９には、ＶＯ−フタロシアニン色素を記録層とし、該記録層の上にセルロースからなる３００ｎｍ干渉層を設けた媒体が開示されている。しかしながら、該特許も特定の１つの波長に対する反射率と記録感度を改良することを目的としたものであり、本発明の様に７７０〜８３０ｎｍから選ばれた波長（λ1）の光と６２０〜６９０ｎｍから選ばれた波長（λ2）の２つの光で記録及び再生ができるように最適化されていない。更に、この媒体もＣＤと同じpulse width modulationにより記録された信号を６２０〜６９０ｎｍから選ばれた波長（λ2）の光で再生した場合、再生波形には大きな歪みが観察され、エラーレートやジッターが大きく、高密度対応プレーヤーでは再生できない。
【００１４】
米国特許第５１２４０６７号明細書には、本発明の記録層に用いられる色素と同じような色素及び該色素を用いた媒体が多数開示されている。しかしながら、例えばその実施例９８、１００、１０２に開示された媒体は、ＣＤ規格は満足するものの、６２０〜６９０ｎｍから選ばれた波長（λ2）の光で再生した場合、記録モードはlow to highとなり、且つ、反射率は１０％以下と小さく、更にＣＤと同じpulse width modulationにより記録された信号の再生波形には歪みが観察され、エラーレートやジッターが大きく、高密度対応プレーヤーでは再生できない。
【００１５】
更に、特開平３−２８１２８７号公報には、７８０ｎｍに吸収曲線の長波長側端部を有し、７８０ｎｍでの屈折率のimaginary partの絶対値が０．２以下のcomplex refractive indexを有する色素（Ａ）と、該色素の吸収極大波長よりも短波長側に極大吸収を有するトリメチンシアニン色素（Ｂ）の混合物を記録層とする媒体が開示されている。この媒体は耐久性に優れ、且つ、ＣＤ規格を満足する。しかしながら、６２０〜６９０ｎｍから選ばれた波長（λ2）の光で再生ができるように最適化されていない。その実施例からも明らかなように、トリメチンシアニン色素の使用割合が５０ｗｔ％、ペンタメチンシアニン色素が５０ｗｔ％であり、６２０〜６９０ｎｍから選ばれた波長（λ2）の光に対する吸収が大きすぎて、反射率が１５％未満となり、高密度対応プレーヤーによる再生は難しい。
【００１６】
特開平６−３３６０８６号公報には、特定の構造のトリメチンシアニン色素とペンタメチンシアニン色素の混合物を記録層とする媒体が開示されている。この媒体は、７８０ｎｍ及び４８８ｎｍの光で記録及び再生を目的とし、トリメチンシアニン色素とペンタメチンシアニン色素の割合が１：１０である。このように、ペンタメチンシアニン色素の使用割合が多いと６２０〜６９０ｎｍから選ばれた波長（λ2）の光に対する吸収が大きすぎて、反射率が１５％未満となり、高密度対応プレーヤーによる再生は難しい。
【００１７】
特開平６−４０１６２号公報には、記録層にトリメチンシアニン色素を用いた媒体が開示されている。この媒体は、６３０ｎｍの光で記録及び再生を目的としており、記録層が７８０ｎｍの光に対する吸収を有しないために７８０ｎｍの光では記録できない。
【００１８】
特開平３−２９０８３５号公報には、記録層とアルミ合金からなる反射層との間に低分子有機物からなる干渉層を設けた媒体が開示されている。該媒体は、７８０ｎｍに於ける反射率を７０％以上にするため、反射層に高価な金の代わりにアルミ合金を用いて干渉層を設けたものであり、確かに７８０ｎｍに於ける反射率は７０％以上得られるものの、６２０〜６９０ｎｍから選ばれた波長（λ2）の光に対する反射率は小さく、高密度対応プレーヤーでは再生できない。
【００１９】
以上のように、少なくとも色素を含有する記録層、反射層を有する光記録媒体で、７７０〜８３０ｎｍから選ばれた波長（λ1）のレーザー光に対する反射率が６５％以上得られ、高感度であり、記録特性に優れ、市販のＣＤプレーヤーやＣＤ−ＲＯＭプレーヤーで再生することができ、且つ、６２０〜６９０ｎｍから選ばれた波長（λ2）のレーザーを搭載した高密度記録媒体対応のプレーヤーでも再生できる媒体はない。
【００２０】
【発明が解決しようとする課題】
本発明の目的は、６２０〜６９０ｎｍから選ばれた波長のレーザー光で再生または記録再生が可能であり、更に、現行のＣＤ−Ｒ媒体の規格であるオレンジブック（７７０〜８３０ｎｍから選ばれた波長の光に対する反射率が６５％以上で、該光で記録再生が可能）を満足するフタロシアニン化合物及び該化合物を含有する光記録媒体を提供することである。
【００２１】
【課題を解決するための手段】
本発明者らは、前記課題の解決を目的として鋭意検討し、本発明を完成するに至った。即ち、本発明は、
▲１▼  一般式（１）で表されるフタロシアニン化合物、
【００２２】
【化３】
0003980092.tif 000002
〔式（１）中、Ｌは、式（ａ）または式（ｂ）
【００２３】
【化４】
0003980092.tif 000003
（式（ａ）または式（ｂ）中、Ｒ1は、1,3-ジオキソランまたは1,3-ジオキサンを有するペントースまたはヘキソースのアルコキシ基を表し、Ｒ2及びＲ3は、各々独立に、炭素数１〜１５の直鎖または分岐のアルコキシ基、1,3-ジオキソランまたは1,3-ジオキサンを有するペントースまたはヘキソースのアルコキシ基を表し、Ｒ4は水素原子またはハロゲン原子を表す。但し、Ｒ2とＲ3は同時に炭素数１〜１５の直鎖または分岐のアルコキシ基となることはない。）を表し、Ｍは、Ｃｕ，Ｚｎ，Ｃｏ，Ｎｉ，Ｐｄ，ＭｎＯＨ，ＡｌＣｌ，ＦｅＣｌ，ＩｎＣｌ，ＳｎＣｌ2，ＶＯまたはＴｉＯを表す。〕
【００２４】
▲２▼  基板上に、少なくとも、記録層及び反射層を有する光記録媒体において、記録層中に、▲１▼のフタロシアニン化合物を含有する光記録媒体、
【００２５】
▲３▼  記録層中に、一般式（１）で示されるフタロシアニン化合物及び波長６３０ｎｍ未満に吸収極大を有する化合物を含有する▲２▼の光記録媒体、
【００２６】
▲４▼  波長６３０ｎｍ未満に吸収極大を有する化合物がアゾ化合物の金属錯体である▲３▼の光記録媒体。
【００２７】
▲５▼  波長６２０〜６９０ｎｍの赤色レーザーから選ばれた光に対する基板側から測定した反射率が１５％以上であり、波長６２０〜６９０ｎｍの赤色レーザーで、少なくとも再生可能である▲２▼〜▲４▼の光記録媒体、
【００２８】
▲６▼  波長６２０〜６９０ｎｍの赤色レーザーから選ばれた光に対する基板側から測定した反射率が１５％以上であり、波長６２０〜６９０ｎｍの赤色レーザーで、記録再生可能である▲５▼の光記録媒体、
【００２９】
▲７▼  波長７７０〜８３０ｎｍの近赤外レーザーから選ばれた光に対する基板側から測定した反射率が６５％以上であり、波長７７０〜８３０ｎｍから選ばれた近赤外レーザーで、少なくとも再生可能である▲５▼または▲６▼の光記録媒体、
【００３０】
▲８▼  波長７７０〜８３０ｎｍから選ばれた近赤外レーザーで記録再生可能である▲７▼の光記録媒体、に関するものである。
【００３１】
【発明の実施の形態】
以下、本発明の実施の形態について説明する。
【００３２】
本発明の光記録媒体は、基板上に、記録層及び反射層を有する。光記録媒体とは、予め情報を記録されている再生専用の光再生専用媒体、及び、情報を記録して再生のできる光記録媒体、特に基板上に記録層、反射層及び保護層をこの順で形成した光記録媒体について説明する。この光記録媒体は、図１に示すような４層構造を有している。即ち、基板１上に記録層２が形成されており、その上に密着して反射層３が設けられており、更にその上に保護層４が反射層３を覆っている。
【００３３】
基板の材質としては、基本的には記録光及び再生光の波長で透明であればよい。例えば、ポリカーボネート樹脂、塩化ビニル樹脂、ポリメタクリル酸メチル等のアクリル樹脂、ポリスチレン樹脂、エポキシ樹脂等の高分子材料やガラス等の無機材料が利用される。これらの基板材料は射出成形法等により円盤状に基板に成形される。必要に応じて、基板表面に記録位置を表す案内溝やピットを形成することもある。
【００３４】
本発明の記録層に含有される一般式（１）で示されるフタロシアニン化合物中、Ｒ1、Ｒ2及びＲ3で示される1,3-ジオキソランまたは1,3-ジオキサンを有するペントースまたはヘキソースのアルコキシ基の具体例としては、Ｄ−リボ−ス、Ｄ−アビノ−ス、Ｄ−キシロ−ス、Ｄ−リキソ−ス、Ｄ−アロ−ス、Ｄ−アルトロ−ス、Ｄ−グルコ−ス、Ｄ−マンノ−ス、Ｄ−ギュロ−ス、Ｄ−イド−ス、Ｄ−ガラクト−ス及びＤ−タロ−スにおいて、隣接する２つの水酸基で形成される1,3-ジオキソランまたは1,3-ジオキサンを有するアルコキシ基であり、好ましくは、１，２：５，６−ジ−Ｏ−イソプロピリデン−Ｄ−グルコフラノース、１，２：５，６−ジ−Ｏ−シクロヘキシリデン−Ｄ−グルコフラノース、１，２：３，５−ジ−Ｏ−イソプロピリデン−Ｄ−グルコフラノース、１，２−Ｏ−イソプロピリデン−３，５−Ｏ−ベンジリデン−Ｄ−グルコフラノース、１，２：３，４−ジ−Ｏ−イソプロピリデン−Ｄ−ガラクトピラノース、２，３：５，６−ジ−Ｏ−シクロヘキシリデン−Ｄ−マンノフラノース、メチル−２，３−Ｏ−イソプロピリデン−Ｄ−リボフラノシド、メチル−２，３−Ｏ−ベンジリデン−Ｄ−リボフラノシド、エチル−２，３−Ｏ−シクロヘキシリデン−Ｄ−リボフラノシド、ベンジル−３，４−Ｏ−イソプロピリデン−Ｄ−アラビノピラノド、１，５−アンヒドロ−Ｄ−キシフラノシド、メチル−２，３−Ｏ−イソプロピリデン−Ｄ−リキソフラノシド、メチル−２，３−Ｏ−ヘキシリデン−Ｄ−リキソフラノシド、メチル−６−デオキシ−２，３−Ｏ−イソプロピリデン−Ｄ−アロフラノシド、メチル−４，６−Ｏ−ベンジリデン−Ｄ−アルトロピラノシド、２，３：５，６−ジ−Ｏ−イソプロピリデン−Ｄ−ギュロフラノース、メチル−２−アセトアミド−４，６−Ｏ−ベンジリデン−２−デオキシ−Ｄ−イドピラノシド、メチル−２−アセトアミド−４，６−Ｏ−ベンジリデン−２−デオキシ−Ｄ−タロピラノシド、２，３：４，５−ジ−Ｏ−イソプロピリデン−Ｄ−ガラクトピラノース−ジエリルヂチオアセタール、１，６−アンヒドロ−２，３−Ｏ−イソプロピリデン−Ｄ−マンノフラノシド等が挙げられる。
【００３５】
炭素数１〜１５の直鎖または分岐のアルコキシ基の具体例としては、メトキシ基、エトキシ基、プロポキシ基、iso-プロポキシ基、ブトキシ基、iso-ブトキシ基、tert-ブトキシ基、sec-ブトキシ基、ペントキシ基、iso-ペントキシ基、neo-ペントキシ基、1-メチルブトキシ基、2-メチルブトキシ基、ヘキシルオキシ基、2-エチルブトキシ基、3-メチルペントキシ基、4-tert-ブチルヘキシルオキシ基、1,2-ジメチルプロポキシ基、オクチルオキシ基、ノニルオキシ基、ドデシルオキシ基等が挙げられる。
【００３６】
一般式（１）中、Ｒ4 で示されるハロゲン原子の具体例としては、フッ素原子、塩素原子、臭素原子、沃素原子が挙げられる。
【００３７】
一般式（１）で示されるフタロシアニンの合成法としては、下式（２）または下式（３）
【００３８】
【化５】
0003980092.tif 000004
〔式（２）、式（３）中、Ｒ1 〜Ｒ4 は一般式（１）と同じ意味を表す。〕で示される化合物を、例えば１，８−ジアザビシクロ［５．４．０］−７−ウンデセン（ＤＢＵ）存在下に金属誘導体とアルコール中で加熱反応させる、或いは、金属化合物とクロロナフタレン、ブロモナフタレン、トリクロロベンゼン等の高沸点溶媒中で加熱反応させる方法等が挙げられる。また、一般式（２）または（３）で示される化合物を、アルコール中、ナトリウムメチラートを触媒にアンモニアと反応させて得られる一般式（４）または（５）で示されるジイミノイソインドリンを中間体として同様に反応させる方法等が挙げられる。
【００３９】
【化６】
0003980092.tif 000005
〔式（３）、式（４）中、Ｒ1〜Ｒ4は一般式（１）と同じ意味を表す。〕
また、一般式（２）で示される化合物は、以下に示した経路で製造することができる。
【００４０】
【化７】
0003980092.tif 000006
市販されている３−ニトロフタロニトリル（Ａ）を、塩基の存在化、METHODS IN CARBOHYDRATE CHEMISTRY VOLUME I、IIに記載されている前記した1,3-ジオキソランまたは1,3-ジオキサンを有するペントースまたはヘキソースと反応させることで目的とする一般式（２）で示される化合物を得ることができる。
【００４１】
一般式（３）で示される化合物は、以下に示した経路で製造することができる。
【００４２】
【化８】
0003980092.tif 000007
市販されている３，６−ジヒドロキシフタロニトリル（Ｂ）または４，５−ジクロロ−３，６−ジヒドロキシフタロニトリル（Ｃ）を、塩基の存在化、METHODS IN CARBOHYDRATE CHEMISTRY VOLUME I、IIに記載された前記した1,3-ジオキソランまたは1,3-ジオキサンを有するペントースまたはヘキソースのハロゲンまたはトシレート化合物と反応させることで目的とする一般式（３）で示される化合物を得ることができる。
【００４３】
以上のようにして製造される一般式（１）で示されるフタロシアニン化合物は、６５０〜９００ｎｍにシャ−プな吸収を有し、分子吸光係数も高く、アルコール系の極性溶剤や炭化水素系の非極性溶剤への溶解性にも優れ、長期安定性及び耐久性にも優れるため、半導体レーザー光を用いる光記録媒体の記録材料として加工性、性能の点で適している。
【００４４】
また、波長６３０ｎｍ未満に吸収極大を有する化合物としては、ペンタメチンシアニン系色素、スクワリリウム系色素、アントラキノン系色素、インドフェノール系色素、ポルフィリン系色素、アゾ系色素等が挙げられる。中でも波長６３０ｎｍ未満に吸収極大を有する化合物として好ましいのは、一般式（６）で表されるアゾ化合物と金属のアゾ金属錯体化合物である。
【００４５】
【化９】
0003980092.tif 000008
（式中、Ｘは、それが結合している窒素原子及び炭素原子と一緒になって複素環を形成する残基を表し、Ｙは、それが結合してる２つの炭素原子と一緒になって芳香環を形成する残基を表し、Ｚは、活性水素を有する基を表す。）
【００４６】
上記式中、Ｘは、それが結合している窒素原子及び炭素原子と一緒になって複素環を形成する残基の具体例としては、チアゾール環、ベンゾチアゾール環、ピリドベンゾチアゾール環、ベンゾピリドチアゾール環、ピリドチアゾール環、ピリジン環、キノリン環、チアジアゾール環、イミダゾール環等を形成する残基が挙げられる。これらの含窒素複素環は、置換基を有してもよく、かかる置換基としては、アルキル基、アルコキシ基、アリールオキシ基、アラルキル基、アリール基、ハロゲン原子、シアノ基、ニトロ基、エステル基、カルバモイル基、アシル基、アシルアミノ基、スルファモイル基、スルホンアミド基、アミノ基、ヒドロキシル基、フェニルアゾ基、ピリジノアゾ基、ビニル基等が挙げられ、これらの置換基は更に置換基を有してもよい。含窒素複素環上の置換基の中で好ましいものとしては、置換基を有してもよい炭素数１〜２５のアルキル基、置換基を有してもよい炭素数１〜２５のアルコキシ基、ハロゲン原子、シアノ基、ニトロ基、置換基を有してもよい炭素数１〜２５のアルキルスルファモイル基、置換基を有してもよいフェニルアゾ基、置換基を有してもよいピリジノアゾ基、炭素数２〜２６のエステル基、炭素数２〜２６のカルバモイル基、炭素数２〜２６のアシル基、炭素数１〜２５のアシルアミノ基、炭素数１〜２５のスルホンアミド基、ヒドロキシル基等が挙げられる。
【００４７】
Ｙは、それが結合してる２つの炭素原子と一緒になって芳香環を形成する残基の具体例としては、ベンゼン環、ナフタレン環、ピリジン環、ピリドン環、テトラヒドロキノリン環またはピラゾール環等を形成する残基が挙げられる。これらの芳香環または複素環は、置換基を有してもよく、かかる置換基としては、アルキル基、アルコキシ基、アリールオキシ基、アラルキル基、アリール基、ハロゲン原子、シアノ基、ニトロ基、エステル基、カルバモイル基、アシル基、アシルアミノ基、スルファモイル基、スルホンアミド基、アミノ基、ヒドロキシル基、フェニルアゾ基、ピリジノアゾ基、ビニル基等が挙げられ、これらの置換基は更に置換基を有してもよく、好ましいものとしては、置換基を有してもよい炭素数１〜２５のアルキル基、置換基を有してもよい炭素数１〜２５のアルコキシ基、ハロゲン原子、シアノ基、ニトロ基、置換基を有してもよい炭素数１〜２５のアルキルスルファモイル基、置換基を有してもよいフェニルアゾ基、置換基を有してもよいピリジノアゾ基、炭素数２〜２６のエステル基、炭素数２〜２６のカルバモイル基、炭素数２〜２６のアシル基、炭素数１〜２５のアシルアミノ基、炭素数１〜２５のスルホンアミド基、ヒドロキシル基等が挙げられる。
【００４８】
Ｚとして活性水素を有する基であれば特に制限されないが、好ましいものとしてはヒドロキシ基、カルボキシル基、スルホン酸基等が挙げられる。
【００４９】
前記アゾ化合物と一緒に錯体化合物を形成する金属としては、一般にアゾ化合物と一緒に錯体化合物を形成する金属であれば特に制限されないが、ニッケル、コバルト、鉄、ルテニウム、ロジウム、パラジウム、銅、オスミウム、イリジウム、白金等の遷移金属が好ましい。
【００５０】
本発明に用いられるアゾ化合物の金属錯体の中で、特に好ましい具体例としては、下記に挙げられるアゾ化合物の金属錯体が挙げられる。
【００５１】
【化１０】
0003980092.tif 000009
上記式（Ｄ）において、次に示される置換基を有する化合物と金属との錯体は特に好ましい。
【００５２】
【表１】
0003980092.tif 000010
【００５３】
【化１１】
0003980092.tif 000011
上記式（Ｅ）において、次に示される置換基を有する化合物と金属との錯体は特に好ましい。
【００５４】
【表２】
0003980092.tif 000012
このアゾ化合物の金属錯体は、単独でも複数の化合物を混合して用いても良い。
【００５５】
本発明の記録層には、耐久性向上が要求されるような場合には、必要に応じて、前記の色素に、クエンチャー、色素熱分解促進剤、紫外線吸収剤、接着剤等の添加剤を混合か、あるいは、そのような効果を有する基を置換基として導入することも可能である。
なお、クエンチャーとしては、アセチルアセトナート系、ビスジチオ−α−ジケトン系やビスフェニルジチオール系などのビスジチオール系、チオカテコール系、サリチルアルデヒドオキシム系、チオビスフェノレート系等の金属錯体が好ましい。またアミン系も好適である。
【００５６】
熱分解促進剤としては、色素熱分解の促進が熱減量分析（TG分析）により確認できるものであれば特に限定されず、例えば、金属系アンチノッキング剤、メタロセン化合物、アセチルアセトナト系金属錯体等の金属化合物が挙げられる。
【００５７】
さらに、必要に応じて、バインダー、レベリング剤、消泡剤等を併用することもできる。好ましいバインダーとしては、ポリビニルアルコール、ポリビニルピロリドン、ニトロセルロース、酢酸セルロース、ケトン樹脂、アクリル樹脂、ポリスチレン樹脂、ウレタン樹脂、ポリビニルブチラール、ポリカーボネート、ポリオレフィン等が挙げられる。
【００５８】
これらの色素を含有する記録層は、スピンコート法やキャスト法等の塗布法やスパッタ法や化学蒸着法、真空蒸着法等によって基板上に厚さ５０〜５００ｎｍ好ましくは１００〜１５０ｎｍの厚さに形成される。特に塗布法を用いる場合には、一般式（１）の化合物及び／又は前記の波長６３０ｎｍ未満に吸収極大を有する化合物を０．０５〜３０重量％、好ましくは０．５〜２０重量％となるように溶媒に溶解あるいは分散させた塗布液を用いる。この際、溶媒は基板にダメージを与えないものを選ぶことが好ましい。例えば、メタノール、エタノール、イソプロピルアルコール、オクタフルオロペンタノール、アリルアルコール、メチルセロソルブ、エチルセロソルブ、テトラフルオロプロパノール等のアルコール系溶媒、ヘキサン、ヘプタン、オクタン、デカン、シクロヘキサン、メチルシクロヘキサン、エチルシクロヘキサン、ジメチルシクロヘキサン等の脂肪族又は脂環式炭化水素系溶媒、トルエン、キシレン、ベンゼン等の芳香族炭化水素系溶媒、四塩化炭素、クロロホルム、テトラクロロエタン、ジブロモエタン等のハロゲン化炭化水素系溶媒、ジエチルエーテル、ジブチルエーテル、ジイソプロピルエーテル、ジオキサン等のエーテル系溶媒、アセトン、3-ヒドロキシ-3-メチル-2-ブタノン等のケトン系溶媒、酢酸エチル、乳酸メチル等のエステル系溶媒、水などが挙げられる。これらは、単独で用いてもよく、或いは、複数混合して用いてもよい。
【００５９】
また、基板にダメージを与えない溶媒を選択できない場合は、スパッタ法、化学蒸着法や真空蒸着法などが有効である。
【００６０】
次に色素層の上に、厚さ５０〜３００ｎｍ、好ましくは１００〜１５０ｎｍの反射層を形成する。反射層の材料としては、再生光の波長で反射率の十分高いもの、例えば、Ａｕ、Ａｌ、Ａｇ、Ｃｕ、Ｔｉ、Ｃｒ、Ｎｉ、Ｐｔ、Ｔａ、Ｃｒ及びＰｄの金属を単独あるいは合金にして用いることが可能である。このなかでもＡｕやＡｌは反射率が高く反射層の材料として適している。これ以外でも下記のものを含んでいてもよい。例えば、Ｍｇ、Ｓｅ、Ｈｆ、Ｖ、Ｎｂ、Ｒｕ、Ｗ、Ｍｎ、Ｒｅ、Ｆｅ、Ｃｏ、Ｒｈ、Ｉｒ、Ｃｕ、Ｚｎ、Ｃｄ、Ｇａ、Ｉｎ、Ｓｉ、Ｇｅ、Ｔｅ、Ｐｂ、Ｐｏ、Ｓｎ、Ｂｉなどの金属及び半金属を挙げることができる。また、Ａｕを主成分としているものは反射率の高い反射層が容易に得られるため好適である。ここで主成分というのは含有率が５０％以上のものをいう。金属以外の材料で低屈折率薄膜と高屈折率薄膜を交互に積み重ねて多層膜を形成し、反射層として用いることも可能である。
【００６１】
反射層を形成する方法としては、例えば、スパッタ法、イオンプレーティング法、化学蒸着法、真空蒸着法等が挙げられる。また、基板の上や反射層の下に反射率の向上や記録特性の改善のために公知の無機系又は有機系の中間層、接着層を設けても良い。
【００６２】
更に、色素層や反射層を保護するために、反射層の上に保護層を設ける。２枚の媒体を貼り合わせても良い。
【００６３】
保護層の材料としては反射層を外力から保護するものであれば特に限定しない。有機物質としては、熱可塑性樹脂、熱硬化性樹脂、電子線硬化性樹脂、ＵＶ硬化性樹脂等を挙げることができる。又、無機物質としては、ＳｉＯ2、ＳｉＮ4、ＭｇＦ2、ＳｎＯ2等が挙げられる。熱可塑性樹脂、熱硬化性樹脂などは適当な溶剤に溶解して塗布液を塗布し、乾燥することによって形成することができる。ＵＶ硬化性樹脂は、そのままもしくは適当な溶剤に溶解して塗布液を調製した後にこの塗布液を塗布し、ＵＶ光を照射して硬化させることによって形成することができる。ＵＶ硬化性樹脂としては、例えば、ウレタンアクリレート、エポキシアクリレート、ポリエステルアクリレートなどのアクリレート樹脂を用いることができる。これらの材料は単独であるいは混合して用いても良いし、１層だけでなく多層膜にして用いても良い。
【００６４】
保護層の形成方法としては、記録層と同様にスピンコート法やキャスト法などの塗布法や、スパッタ法や化学蒸着法等の方法が用いられるが、このなかでもスピンコート法が好ましい。
【００６５】
保護層の膜厚は、一般には０．１〜１００μｍの範囲であるが、本発明においては、３〜３０μｍであり、好ましくは５〜２０μｍがより好ましい。保護層の上に更にレーベル等の印刷を行うこともできる。
【００６６】
又、基板鏡面側に、表面保護やゴミ等の付着防止のために紫外線硬化樹脂、無機系薄膜等を成膜しても良い。
【００６７】
このようにして得られた本発明の光記録媒体はレーザー光を色素層に集束することにより記録や再生を行うことが出来る。記録する際の信号としては、例えばＣＤ等に用いられているＥＭＦ変調信号が挙げられる。本発明の媒体は、特に７８０ｎｍのレーザー光で記録出来、且つ、該光に対する反射率が６５％以上得られ、７７０〜８３０ｎｍから選ばれた波長の光に対する反射率が６５％以上得られるので、７８０ｎｍ前後の波長のレーザー光により記録及び再生ができる。又、記録した情報を市販のＣＤやＣＤ−ＲＯＭプレーヤーで再生することができる。再生した信号特性はＣＤ−Ｒの規格であるオレンジブック規格を満足する。更に、６２０〜６９０ｎｍの光に対する反射率が１５％以上得られ、６２０〜６９０ｎｍから選ばれた波長のレーザーを搭載した高密度対応光ディスクプレーヤーでも再生可能である。次期の高密度対応プレーヤーに用いられる光の波長は６２０〜６９０ｎｍである。例えば、可視領域の広範囲で波長選択のできる色素レーザーや波長６３３ｎｍのヘリウムネオンレーザーもあるが、実用に供せられる半導体レーザーの波長としては、例えば６３５ｎｍ、６５０ｎｍ又は６８０ｎｍ前後である。また、本発明の媒体は６２０〜６９０ｎｍから選ばれた波長の光を用いて記録することもできる。
【００６８】
【実施例】
以下に、本発明の実施例を示すが、本発明はこれによりなんら限定されるものではない。
【００６９】
実施例１
下記構造式（２−１）
【００７０】
【化１２】
0003980092.tif 000013
で示されるフタロニトリル誘導体３８．６ｇ（０．１モル）、ＤＢＵ１５．２ｇ（０．１モル）及びｎ−アミルアルコール１２５ｇよりなる混合物を窒素雰囲気下で、１２５℃まで昇温させた。次に、同温度で塩化第一銅３．０ｇ（０．０３モル）を添加し、１２５〜１３０℃で３時間反応させた。反応終了後、冷却し、不溶物を濾別した。濾液を減圧濃縮して溶媒を溜去した後、カラム精製（シリカ：溶媒トルエン）し、下記構造式（１−１）で示されるフタロシアニン化合物３４．２ｇを得た。
【００７１】
【化１３】
0003980092.tif 000014
下記分析結果より目的物であることを確認した。
【００７２】
【表３】
0003980092.tif 000015
このようにして得られた化合物はトルエン溶液において７００ｎｍに極大吸収を示し、グラム吸光係数は１．３２×１０5ｍＬ／ｇ．ｃｍであった。
【００７３】
実施例２
下記構造式（２−２）
【００７４】
【化１４】
0003980092.tif 000016
で示されるフタロニトリル誘導体４４．４ｇ（０．１モル）、ＤＢＵ１５．２ｇ（０．１モル）及びｎ−アミルアルコール１２５ｇよりなる混合物を窒素雰囲気下で、１００℃まで昇温させた。次に、同温度で塩化パラジウム５．３ｇ（０．０３モル）を添加し、９５〜１００℃で３０時間反応させた。反応終了後、冷却し、不溶物を濾別した。濾液を減圧濃縮して溶媒を溜去した後、カラム精製（シリカ：溶媒トルエン）し、下記構造式（１−２）で示されるフタロシアニン化合物１４．１ｇを得た。
【００７５】
【化１５】
0003980092.tif 000017
下記分析結果より目的物であることを確認した。
【００７６】
【表４】
0003980092.tif 000018
このようにして得られた化合物はトルエン溶液において７２７ｎｍに極大吸収を示し、グラム吸光係数は０．７２×１０5ｍＬ／ｇ．ｃｍであった。
【００７７】
実施例３
下記構造式（２−３）
【００７８】
【化１６】
0003980092.tif 000019
で示されるフタロニトリル誘導体２．４６ｇ（０．００５モル）、ＤＢＵ０．７６１ｇ（０．００５モル）及びｎ−アミルアルコール２５ｇよりなる混合物を窒素雰囲気下で、１２５℃まで昇温させた。次に、同温度で塩化第一銅０．１６５ｇ（０．００１７モル）を添加し、１２５〜１３０℃で３時間反応させた。反応終了後、冷却し、不溶物を濾別した。濾液を減圧濃縮して溶媒を溜去した後、カラム精製（シリカ：溶媒トルエン）し、下記構造式（１−３）で示されるフタロシアニン化合物２．２９ｇを得た。
【００７９】
【化１７】
0003980092.tif 000020
下記分析結果より目的物であることを確認した。
【００８０】
【表５】
0003980092.tif 000021
このようにして得られた化合物はトルエン溶液において７０１．５ｎｍに極大吸収を示し、グラム吸光係数は１．２１×１０5ｍＬ／ｇ．ｃｍであった。
【００８１】
実施例４
下記構造式（２−４）
【００８２】
【化１８】
0003980092.tif 000022
で示されるフタロニトリル誘導体３５．７ｇ（０．０７７モル）、ＤＢＵ１１．６ｇ（０．０７７モル）及びｎ−アミルアルコール１２５ｇよりなる混合物を窒素雰囲気下で、１３０℃まで昇温させた。次に、同温度でアセチルアセトンヴァナジウム（ＩＶ）６．７６ｇ（０．０２５７モル）を添加し、１３０℃で２０時間反応させた。反応終了後、冷却し、不溶物を濾別した。濾液を減圧濃縮して溶媒を溜去した後、カラム精製（シリカ：溶媒トルエン）し、下記構造式（１−４）で示されるフタロシアニン化合物９．３ｇを得た。
【００８３】
【化１９】
0003980092.tif 000023
下記分析結果より目的物であることを確認した。
【００８４】
【表６】
0003980092.tif 000024
このようにして得られた化合物はトルエン溶液において７２５．５ｎｍに極大吸収を示し、グラム吸光係数は０．９９×１０5ｍＬ／ｇ．ｃｍであった。
【００８５】
実施例５
前記構造式（２−１）で示されるフタロニトリル誘導体３８．６ｇ（０．１モル）、ＤＢＵ１５．２ｇ（０．１モル）及びｎ−アミルアルコール１２５ｇよりなる混合物を窒素雰囲気下で、１３０℃まで昇温させた。次に、同温度でアセチルアセトンヴァナジウム（ＩＶ）７．９５ｇ（０．０３モル）を添加し、１３０℃で１７時間反応させた。反応終了後、冷却し、不溶物を濾別した。濾液を減圧濃縮して溶媒を溜去した後、カラム精製（シリカ：溶媒トルエン）し、下記構造式（１−５）で示されるフタロシアニン化合物１１．３ｇを得た。
【００８６】
【化２０】
0003980092.tif 000025
下記分析結果より目的物であることを確認した。
【００８７】
【表７】
0003980092.tif 000026
このようにして得られた化合物はトルエン溶液において７２７ｎｍに極大吸収を示し、グラム吸光係数は１．２３×１０5ｍＬ／ｇ．ｃｍであった。
【００８８】
実施例６
前記構造式（２−４）で示されるフタロニトリル誘導体４６．７ｇ（０．１モル）、ＤＢＵ１５．２ｇ（０．１モル）及びｎ−アミルアルコール１２５ｇよりなる混合物を窒素雰囲気下で、１２５℃まで昇温させた。次に、同温度で塩化第一銅３．０ｇ（０．０３モル）を添加し、１２５〜１３０℃で３時間反応させた。反応終了後、冷却し、不溶物を濾別した。濾液を減圧濃縮して溶媒を溜去した後、カラム精製（シリカ：溶媒トルエン）し、下記構造式（１−６）で示されるフタロシアニン化合物４３．４ｇを得た。
【００８９】
【化２１】
0003980092.tif 000027
下記分析結果より目的物であることを確認した。
【００９０】
【表８】
0003980092.tif 000028
このようにして得られた化合物はトルエン溶液において７０１ｎｍに極大吸収を示し、グラム吸光係数は１．１０×１０5ｍＬ／ｇ．ｃｍであった。
【００９１】
実施例７
一般式（１）で表されるフタロシアニン化合物のうち、構造式（１−５）で表されるフタロシアニン化合物のメチルシクロヘキサン溶液（１０ｇ／Ｌ）を調製した。
【００９２】
基板としては、連続した案内溝（トラックピッチ：１．６μｍ）を有する直径１２０ｍｍφ、厚さ１．２ｍｍの円盤状のもの（ポリカーボネート樹脂）を用いた。この基板上に色素溶液を回転数１５００ｒｐｍでスピンコートし、７０℃で２時間乾燥して、記録層を形成した。この記録層の上にバルザース社製スッパタ装置（ＣＤＩ−９００）を用いて、Ａｕをスパッタし、厚さ１００ｎｍの反射層を形成した。スッパタガス圧１．０×１０-2Ｔｏｒｒで行った。更に反射層の上に、紫外線硬化樹脂ＳＤ−１７（大日本インキ化学工業製）をスピンコートした後、紫外線照射して厚さ６μｍの保護層を形成し、ＣＤ−Ｒ媒体を作製した。
この媒体の反射率は７１％（７７５〜７９０ｎｍ）であり、７８０ｎｍの半導体レーザ−を用いて線速１．３ｍ／ｓでＥＦＭ信号を５．５ｍＷのパワーで書き込むことができ、その時のエラ−レートは１０未満であった。
【００９３】
実施例８
一般式（１）で表されるフタロシアニン化合物のうち、構造式（１−１）で表されるフタロシアニン化合物０．２ｇと、アゾ化合物の金属錯体（Ｅ−１）０．０２ｇを、２，２，３，３−テトラフルオロプロパノール１０ｍＬに溶解し、色素溶液を調製した。
【００９４】
基板としては、連続した案内溝（トラックピッチ：１．６μｍ）を有する直径１２０ｍｍφ、厚さ１．２ｍｍの円盤状のもの（ポリカーボネート樹脂）を用いた。この基板上に色素溶液を回転数１５００ｒｐｍでスピンコートし、７０℃で２時間乾燥して、記録層を形成した。この記録層の上にバルザース社製スッパタ装置（ＣＤＩ−９００）を用いて、Ａｕをスパッタし、厚さ１００ｎｍの反射層を形成した。スッパタガス圧１．０×１０-2Ｔｏｒｒで行った。更に反射層の上に、紫外線硬化樹脂ＳＤ−１７（大日本インキ化学工業製）をスピンコートした後、紫外線照射して厚さ６μｍの保護層を形成した。
【００９５】
この光記録媒体を７８０ｎｍ半導体レーザーヘッドを搭載したフィリップス製ライター（ＣＤ−５２１）を用いて、線速２．８ｍ／ｓ、レーザーパワー８ｍＷでＦＥＭ信号を記録した。記録後、市販ＣＤプレーヤー（ＹＡＭＡＨＡ  ＣＤＸ−１０５０、レーザー波長７８６ｎｍ）を用いて信号を再生し、反射率、エラーレート及び変調度を測定した。いずれも良好な値を示した。
【００９６】
次にこの媒体を６８０ｎｍ赤色半導体レーザーヘッドを搭載したパルスチック工業製光ディスク評価装置（ＤＤＵ−１０００）及びＫＥＮＷＯＯＤ製ＥＦＭエンコーダーを用いて、線速５．６ｍ／ｓ、レーザーパワー１０ｍＷで記録した。記録後、６８０ｎｍ及び６３５ｎｍ赤色半導体レーザーヘッドを搭載した評価装置を用いて信号を再生し、反射率、エラーレート及び変調度を測定した。いずれも良好な値を示した。この記録媒体を、市販ＣＤプレーヤー（ＹＡＭＡＨＡ  ＣＤＸ−１０５０、レーザー波長７８６ｎｍ）を用いて信号を再生し、反射率、エラーレート及び変調度を測定した。いずれもオレンジブック規格を満足した良好な値を示であった。
【００９７】
このように、この媒体は複数のレーザー波長で記録及び再生を良好に行うことが出来た。
【００９８】
尚、エラーレートはケンウッド社製ＣＤデコーダー（ＤＲ３５５２）を用いて計測し、変調度は以下の式により求めた。
変調度＝｛（信号の最大強度）−（信号の最小強度）｝／（信号の最大強度）
サンプルを再生波長が７８０ｎｍの市販ＣＤプレーヤーで再生評価した結果、良好な記録特性を示した。
【００９９】
実施例９〜１８
フタロシアニン化合物とアゾ化合物の金属錯体を組み合わせて用いること以外は、実施例８に準じて光記録媒体を作製した。
【０１００】
作製した媒体を実施例８と同様に７８０ｎｍ半導体レーザーヘッドを搭載したフィリップス製ライターと６８０ｎｍ赤色半導体レーザーヘッドを搭載したパルスチック工業製光ディスク評価装置（ＤＤＵ−１０００）及びＫＥＮＷＯＯＤ製ＥＦＭエンコーダーを用いて記録した。記録後、実施例８と同様の測定を行った結果、いずれも良好な記録特性を示した。
【０１０１】
以上の各媒体を７８０及び６８０ｎｍで記録した各々の場合で、７８６、６８０、６３５ｎｍでの再生時の反射率、エラーレート、変調度を表−１にまとめて示す。
【０１０２】
比較例１
実施例８において、記録層にアゾ化合物の金属錯体（Ｅ−１）のみ用いること以外は、実施例８に準じて光記録媒体を作製した。
【０１０３】
作製した媒体を実施例８と同様に７８０ｎｍ半導体レーザーヘッドを搭載したフィリップス製ライターと６８０ｎｍ赤色半導体レーザーヘッドを搭載したパルスチック工業製光ディスク評価装置（ＤＤＵ−１０００）及びＫＥＮＷＯＯＤ製ＥＦＭエンコーダーを用いて記録することを試みたが、７８０ｎｍでは記録できず、６８０ｎｍでも感度が低く、きれいに記録することができなかった。
【０１０４】
比較例２
実施例８において、記録層に、米国特許第５１２４０６７号明細書の実施例９８に開示されたフタロシアニン化合物のｎ−オクタン溶液のみを用いること以外は、実施例８に準じて光記録媒体を作製した。
【０１０５】
作製した媒体を実施例８と同様に７８０ｎｍ半導体レーザーヘッドを搭載したフィリップス製ライターと６８０ｎｍ赤色半導体レーザーヘッドを搭載したパルスチック工業製光ディスク評価装置（ＤＤＵ−１０００）及びＫＥＮＷＯＯＤ製ＥＦＭエンコーダーを用いて記録した。記録後、実施例８と同様の測定を行った結果、波形が歪み６３５、６８０ｎｍでの反射率が低かった。
【０１０６】
以上の各媒体を７８０及び６８０ｎｍで記録した各々の場合で、７８６、６８０、６３５ｎｍでの再生時の反射率、エラーレート、変調度を表−１にまとめて示す。
【０１０７】
【表９】
0003980092.tif 000029
【０１０８】
【表１０】
0003980092.tif 000030
【０１０９】
【発明の効果】
本発明は、６２０〜６９０ｎｍから選ばれた波長のレーザー光で再生または記録再生が可能であり、更に、現行のＣＤ−Ｒ媒体の規格であるオレンジブック（７８０〜８３０ｎｍから選ばれた波長の光に対する反射率が６５％以上で、該光で記録再生が可能）を満足するフタロシアニン化合物及び該化合物を含有する光記録媒体を提供することが出来た。
【図面の簡単な説明】
【図１】本発明の光記録媒体の一実施態様を説明する断面構造図である。
【符号の説明】
１  基板
２  記録層
３  反射層
４  保護層
【図１】
0003980092.tif 000033